(57)【特許請求の範囲】
【請求項１】
Ｚｒ、Ｓｉを以下の（Ａ）および（Ｂ）の条件を満たすように含み、その残部が、最大含有率元素としてのＦｅと、Ｃｒ、ＮｉおよびＭｏからなる群から選択される少なくとも１種以上の元素と、からなる金属材料および不可避元素で構成されていることを特徴とする粉末冶金用金属粉末。
（Ａ）Ｚｒの含有率をａ［質量％］とし、Ｓｉの含有率をｂ［質量％］としたとき、ａ／ｂは０．０３以上０．３以下である
（Ｂ）ｂは０．５質量％以上０．８質量％以下である
【請求項２】
さらに、Ｃ（炭素）を含み、Ｃの含有率をｃ［質量％］としたとき、
ａは０．０３質量％以上０．１質量％以下であり、かつ、
ｃは０．１質量％以上０．７質量％以下であり、かつ、
ｃ／ｂは０．００１以上３以下である請求項１に記載の粉末冶金用金属粉末。
【請求項３】
前記金属材料の組成は、焼結温度において原子配列が面心立方格子になる組成である請求項１または２に記載の粉末冶金用金属粉末。
【請求項４】
前記金属材料と、前記ＺｒおよびＳｉとは、合金または金属間化合物を形成している請求項１ないし３のいずれかに記載の粉末冶金用金属粉末。
【請求項５】
平均粒径が１μｍ以上３０μｍ以下である請求項１ないし４のいずれかに記載の粉末冶
金用金属粉末。
【請求項６】
当該粉末冶金用金属粉末は、アトマイズ法により製造されたものである請求項１ないし５のいずれかに記載の粉末冶金用金属粉末。
【請求項７】
請求項１ないし６のいずれかに記載の粉末冶金用金属粉末を所定の形状に成形し、得られた成形体を焼結してなることを特徴とする焼結体。
【請求項８】
相対密度が９６％以上である請求項７に記載の焼結体。
【発明の詳細な説明】
【技術分野】
【０００１】
本発明は、粉末冶金用金属粉末および焼結体に関するものである。
【背景技術】
【０００２】
粉末冶金法では、金属粉末とバインダーとを含む組成物を、所望の形状に成形して成形体を得た後、成形体を脱脂・焼結することにより、焼結体を製造する。このような焼結体の製造過程では、金属粉末の粒子同士の間で原子の拡散現象が生じ、これにより成形体が徐々に緻密化することによって焼結に至る。
例えば、特許文献１には、ステンレス鋼粉末と熱可塑性バインダーとを混合・混練してなる混合物を、射出成形して成形体を得た後、この成形体を脱脂・焼結して焼結体を得るステンレス鋼粉末の焼結方法が開示されている。
ところが、金属粉末の組成によっては、粒子間における原子拡散の速度が遅い場合がある。このような場合、焼結性が著しく低下し、焼結体の緻密化が十分に進行しないおそれがある。
【０００３】
具体的には、例えば用いる金属粉末が、焼結温度において原子配列が面心立方格子となるような組成の粉末である場合、焼結温度において、各原子が緻密な面心立方格子構造に配列することにより、焼結の進行が阻害され、緻密化が進み難い。このため、このような金属粉末は、特許文献１に記載の方法によって焼結体を得たとしても、得られた焼結体は緻密化が不十分なものとなってしまい、機械的特性が低い。
【０００４】
また、金属粉末の組成によらず、低温領域での焼成では、焼結体の緻密化が進み難く、得られた焼結体の機械的特性を高めることができない。これに対し、機械的特性を高めるべく焼成温度を高めた場合、温度ムラができ易いので、緻密化の進行が不均一になり易く、機械的特性の十分な向上が期待できない。その上、焼結体の寸法精度が低下するとともに、焼成に要する時間やコストも大幅に増加してしまう。
【先行技術文献】
【特許文献】
【０００５】
【特許文献１】特開平６−１００８８号公報
【発明の概要】
【発明が解決しようとする課題】
【０００６】
本発明の目的は、焼結性に劣る組成であっても、または、低温領域で焼成した場合でも、高密度で機械的特性に優れた焼結体を容易に製造することができる粉末冶金用金属粉末、および、かかる粉末冶金用金属粉末を用いて製造された緻密な焼結体を提供することにある。
【課題を解決するための手段】
【０００７】
上記目的は、下記の本発明により達成される。
本発明の粉末冶金用金属粉末は、
ＺｒおよびＳｉを以下の（Ａ）および（Ｂ）の条件を満たすように含み、その残部が、Ｆｅ、ＣｏおよびＮｉからなる群から選択される少なくとも１種を含む金属材料および不可避元素で構成されていることを特徴とする。
（Ａ）Ｚｒの含有率をａ［質量％］とし、Ｓｉの含有率をｂ［質量％］としたとき、ａ／ｂは０．０３以上０．３以下である
（Ｂ）ｂは０．３５質量％以上１．５質量％以下である
これにより、焼結性に劣る組成であっても、または、低温領域で焼成した場合でも、高密度で機械的特性に優れた焼結体を容易に製造することができる粉末冶金用金属粉末が得られる。
【０００８】
本発明の粉末冶金用金属粉末では、前記Ｚｒの含有率ａは０．０１５質量％以上０．３質量％以下であることが好ましい。
これにより、Ｚｒの絶対的な量が最適化されるため、ＺｒとＳｉとの相乗的な作用はもちろん、Ｚｒ単体による作用も得られる。
本発明の粉末冶金用金属粉末では、さらに、Ｃ（炭素）を含み、Ｃの含有率をｃ［質量％］としたとき、
ｃ／ｂは０．００１以上３以下であることが好ましい。
これにより、金属材料の緻密化が進行する。また、Ｃの含有量を前記範囲内にすることにより、ＺｒやＳｉに対するＣの相対的な量が最適化され、ＺｒおよびＳｉによる相乗効果をより確実に得ることができる。
【０００９】
本発明の粉末冶金用金属粉末では、前記Ｃの含有率ｃは０．００１質量％以上２．５質量％以下であることが好ましい。
これにより、Ｃの絶対的な量が最適化されるため、Ｃ、ＺｒおよびＳｉによる相乗効果がより確実に発揮される。
本発明の粉末冶金用金属粉末では、前記金属材料は、Ｆｅ基合金であり、かつ、
ａは０．０３質量％以上０．１質量％以下であり、かつ、
ｂは０．５質量％以上０．８質量％以下であり、かつ、
ｃは０．１質量％以上０．７質量％以下であることが好ましい。
これにより、Ｚｒ、ＳｉおよびＣの量がそれぞれ最適化されるため、最も優れた相乗効果が得られ、特に緻密な焼結体を製造可能な粉末冶金用金属粉末が得られる。
【００１０】
本発明の粉末冶金用金属粉末では、前記金属材料は、オーステナイト系ステンレス鋼であることが好ましい。
これにより、とりわけ機械的特性および化学的特性に優れたステンレス鋼焼結体を製造可能な粉末冶金用金属粉末が得られる。
本発明の粉末冶金用金属粉末では、前記金属材料の組成は、焼結温度において原子配列が面心立方格子になる組成であることが好ましい。
これにより、原子の充填率が高くなるため、機械的特性および化学的特性に優れた焼結体を製造可能な粉末冶金用金属粉末が得られる。
【００１１】
本発明の粉末冶金用金属粉末では、前記金属材料と、前記ＺｒおよびＳｉとは、合金または金属間化合物を形成していることが好ましい。
これにより、金属粉末の各粒子において、金属材料と添加物（ＺｒおよびＳｉ）とが均一に分布したものが得られる。その結果、添加物の作用が金属粉末全体で均等に発揮されることとなり、最終的に、焼結ムラの発生を防止することができる。
【００１２】
本発明の粉末冶金用金属粉末では、平均粒径が１μｍ以上３０μｍ以下であることが好ましい。
これにより、成形時の圧縮性の低下を避けつつ、最終的に十分に緻密な焼結体を製造可能な粉末冶金用金属粉末が得られる。
本発明の粉末冶金用金属粉末では、当該粉末冶金用金属粉末は、アトマイズ法により製造されたものであることが好ましい。
これにより、粒径の揃った粉末冶金用金属粉末を得ることができる。また、真球に比較的近い球形状をなしている粒子が得られるため、バインダーに対する分散性や流動性に優れたものとなる。このため、このような金属粉末を含む組成物を成形型に充填して成形する際に、その充填性を高めることができ、最終的により緻密な焼結体を得ることができる。
【００１３】
本発明の焼結体は、本発明の粉末冶金用金属粉末を所定の形状に成形し、得られた成形体を焼結してなることを特徴とする。
これにより、焼結性に劣る組成であっても、または、低温領域で焼成した場合でも、高密度で機械的特性に優れた焼結体が得られる。
本発明の焼結体では、相対密度が９６％以上であることが好ましい。
これにより、目的とする形状に限りなく近い形状を有するにもかかわらず、溶製材に匹敵する優れた機械的特性を有し、後加工を施すことなく各種の機械部品等に適用可能な焼結体が得られる。
【図面の簡単な説明】
【００１４】
【図１】実施例３Ｄおよび各比較例２Ｄ〜７Ｄで得られた焼結体について、焼成温度ごとの焼結体の相対密度を示すグラフである。
【発明を実施するための形態】
【００１５】
以下、本発明の粉末冶金用金属粉末および焼結体について、添付図面を参照しつつ詳細に説明する。
（粉末冶金用金属粉末）
まず、本発明の粉末冶金用金属粉末について説明する。
粉末冶金では、粉末冶金用金属粉末とバインダーとを含む組成物を、所望の形状に成形した後、脱脂・焼結することにより、所望の形状の焼結体を得ることができる。このような粉末冶金技術によれば、その他の冶金技術に比べ、複雑で微細な形状の焼結体をニアネット（最終形状に近い形状）で製造することができるという利点を有する。
【００１６】
粉末冶金に用いられる粉末冶金用金属粉末としては、従来、種々の組成の金属粉末が用いられてきた。しかしながら、用いる金属粉末の組成によっては、焼結性が低いために、焼結体の緻密化が不十分になるという問題があった。このような問題は、粉末冶金用の金属粉末として、焼結温度において原子配列が面心立方格子となるような組成の粉末を用いた場合や、Ｆｅ、ＣｏおよびＮｉのいわゆる鉄族元素の粉末を用いた場合に顕著であった。
【００１７】
また、焼成温度を高めることにより、焼結体の密度は向上するが、この場合、焼結体中に温度勾配が生じ易く、緻密化の進行が不均一になり易い。その結果、焼結体の密度が不均一になり、機械的特性を十分に高めることができなかった。
上記のような問題に鑑み、本発明者は、焼結性が低い組成であっても、または、低温領域で焼成した場合でも、優れた焼結性を示し、良好な焼結体を得るための条件について鋭意検討した。その結果、本発明の粉末冶金用金属粉末を完成するに至った。
【００１８】
以下、本発明の粉末冶金用金属粉末についてさらに詳述する。
本発明の粉末冶金用金属粉末の主成分である金属材料は、Ｆｅ、ＣｏおよびＮｉからなる群から選択される少なくとも１種を含む金属材料である。このような金属材料から得られる焼結体は、機械的特性および電磁気的特性に優れていることから、種々の構造部品や電磁気用部品等に広範囲にわたって好適に用いられるものである。したがって、これらの金属材料を主成分とする粉末冶金用金属粉末は、緻密であり機械的特性や電磁気的特性が特に良好な構造部品や電磁気用部品を製造するための原料粉末として好適である。
【００１９】
このような金属材料としては、例えば、フェライト系、オーステナイト系またはマルテンサイト系のステンレス鋼、クロムモリブデン鋼、ニッケルクロムモリブデン鋼、高合金鋼、低合金鋼、機械構造用鋼、強靭鋼、工具鋼、高硬度鋼、耐熱鋼、低炭素鋼、超合金、パーマロイ等のＦｅ基合金、インコネル等のＮｉ基合金、Ｃｏ−Ｃｒ系合金、Ｃｏ−Ｃｒ−Ｍｏ系合金等のＣｏ基合金が挙げられる。
【００２０】
なお、ステンレス鋼および耐熱鋼は、主にＦｅ、Ｎｉ、Ｃｒ等の成分を含む鋼種である。
このうち、オーステナイト系ステンレス鋼としては、ＪＩＳ  Ｇ  ４３０３〜４３０９等に規定のステンレス鋼のうち、例えば、ＳＵＳ３０１、ＳＵＳ３０２、ＳＵＳ３０３、ＳＵＳ３０４、ＳＵＳ３０５、ＳＵＳ３０９、ＳＵＳ３１０、ＳＵＳ３１６、ＳＵＳ３１７、ＳＵＳ３２１、ＳＵＳ３４７、ＳＵＳ３８４等が挙げられる。
また、オーステナイト系耐熱鋼としては、ＪＩＳ  Ｇ  ４３１１〜４３１２等に規定の耐熱鋼のうち、例えば、ＳＵＨ３１、ＳＵＨ３５、ＳＵＨ３６、ＳＵＨ３７、ＳＵＨ３８、ＳＵＨ３０９、ＳＵＨ３１０、ＳＵＨ３３０、ＳＵＨ６６０、ＳＵＨ６６１等が挙げられる。
【００２１】
一方、フェライト系ステンレス鋼としては、例えば、ＳＵＳ４０５、ＳＵＳ４１０Ｌ、ＳＵＳ４２９、ＳＵＳ４３０、ＳＵＳ４３４、ＳＵＳ４３６Ｌ、ＳＵＳ４４４、ＳＵＳ４４７Ｊ１等が挙げられる。
さらに、マルテンサイト系ステンレス鋼としては、例えば、ＳＵＳ４０３、ＳＵＳ４１０、ＳＵＳ４１６、ＳＵＳ４２０、ＳＵＳ４３１、ＳＵＳ４４０等が挙げられる。
このようなステンレス鋼および耐熱鋼の高密度焼結体は、いずれも構造部品等として優れた性能を発揮し得るものとなる。
【００２２】
また、クロムモリブデン鋼としては、例えば、ＳＣＭ４３０、ＳＣＭ４１５、ＳＣＭ４２０等が挙げられる。
また、ニッケルクロムモリブデン鋼としては、例えば、ＪＩＳ  Ｇ  ４０５３等に規定の機械構造用合金鋼鋼材等が挙げられる。
また、低合金鋼としては、例えば、Ｆｅ２Ｎｉ、Ｆｅ２ＮｉＣ、Ｆｅ８Ｎｉ、Ｆｅ８ＮｉＣ等が挙げられる。
【００２３】
また、低炭素鋼は、一般に、炭素含有率が０．０２質量％以上０．３質量％以下程度の炭素鋼を指す。
また、パーマロイとしては、例えば、ＪＩＳ  Ｃ  ２５３１等に規定の鉄ニッケル軟質磁性材料等が挙げられ、インコネルとしては、例えば、ＪＩＳ  Ｇ  ４９０１、４９０２に規定の耐食耐熱超合金等が挙げられる。
【００２４】
また、Ｃｏ−Ｃｒ−Ｍｏ系合金は、人工関節等の医療用デバイス（インプラント）に好適に用いられる。
Ｃｏ−Ｃｒ−Ｍｏ系合金は、ＣｒとＭｏとを含むＣｏ基合金であるが、具体的には、Ｃｒの含有率は、２６質量％以上３０質量％以下程度であるのが好ましく、２７質量％以上２９質量％以下程度であるのがより好ましい。また、Ｍｏの含有率は、４．５質量％以上７質量％以下程度であるのが好ましく、５質量％以上６．５質量％以下程度であるのがより好ましい。このような組成のＣｏ−Ｃｒ−Ｍｏ系合金は、機械的強度に優れたものとなるため、前述したような医療用デバイスの構成材料として、特に好適に用いられるものとなる。
【００２５】
このうち、金属材料としては、焼結温度において原子配列が面心立方格子となるような組成のものが好ましく用いられる。このような組成としては、例えば、オーステナイト系ステンレス鋼、オーステナイト系耐熱鋼のようなオーステナイト系のＦｅ基合金が挙げられる。これらは、面心立方格子における原子（陽イオン）の充填率が相対的に高いため、各種特性に優れた材料である。すなわち、この材料を用いることにより、引張強度や硬度、靭性等の機械的特性や、耐食性等の化学的特性に優れた焼結体が得られる。
【００２６】
また、本発明の粉末冶金用金属粉末には、不可避元素を含んでいてもよい。「不可避元素」とは、粉末冶金用金属粉末を構成する各成分の抽出、製造に際して、精製によっても残存してしまい、不可避的に含まれる元素のことを言う。このような不可避元素としては、例えば、Ｂｅ、Ｂ、Ｎ、Ｏ、Ｓｉ、Ｐ、Ｓ、Ｔｉ、Ｍｎ、Ｗ等の各種元素が挙げられるが、これらの含有率は、粉末冶金用金属粉末において１質量％以下であるのが好ましい。
なお、粉末冶金用金属粉末における上記金属材料および上記不可避元素の含有率は、後述する添加物の残部であるが、金属材料の含有率は、好ましくは９５質量％以上とされ、より好ましくは９７質量％以上とされる。含有率が前記範囲内であれば、粉末冶金用金属粉末において、金属材料が有する特性が十分に支配的となる。
【００２７】
一方、添加物（ＺｒおよびＳｉ）は、主成分である金属材料よりも少ない含有率で粉末冶金用金属粉末に含まれるものである。このため、粉末冶金用金属粉末の特性は、金属材料が有する特性が支配的になっており、前述した添加物の含有率は、この主成分が有する特性を損なわない程度に設定されている。
このような添加物は、その含有率を、前述した（Ａ）および（Ｂ）の条件で規定される含有率とすることにより、添加物が主成分の特性を損なうことなく、粉末冶金用金属粉末の焼結性を十分に高めるよう作用する。
【００２８】
ここで、添加物のＺｒの作用について説明する。
（Ｉ）Ｚｒは、金属材料との間で固溶し低融点相を形成するが、この低融点相は焼結工程における速やかな原子拡散をもたらす。そして、この原子拡散が駆動力となって金属粉末の粒子間距離が急速に縮まり、粒子間にネックを形成する。その結果、成形体の緻密化が進行し、速やかに焼結する。
【００２９】
また、金属材料の主要元素であるＦｅ、ＣｏおよびＮｉのいわゆる鉄族元素の各原子半径は、互いに非常に近いものであるが、Ｚｒの原子半径に対して若干小さいものである。具体的には、鉄族元素の原子半径は約０．１１５〜０．１１７ｎｍ程度と互いに接近しているが、Ｚｒの原子半径は約０．１４５ｎｍである。
ここで、２元系の固溶体において、鉄族元素の原子半径をαとし、Ｚｒの原子半径をβとする場合、｜α−β｜／αが１５％を超えると、主成分と副成分とは固溶し難いことが一般的に示唆されている（ヒューム・ロザリーの法則）。
【００３０】
一方、本発明の場合、｜α−β｜／αの値が約２４％となるため、鉄族元素とＺｒとは固溶し難いと考えられる。したがって、Ｚｒは各金属粒子の表面に偏析し易くなり、金属粒子の表面に、前述した低融点相が形成されると考えられる。そして、この低融点相は、金属粒子の内部に影響を及ぼすことなく、前述したように粒子間距離を短縮する駆動力となり得る。したがって、Ｚｒを添加しても主成分の物性が損なわれず、主成分の物性を維持した緻密な焼結体を得ることができると考えられる。なお、Ｚｒにおける｜α−β｜／αの値は、１５％超であるものの、さほど離れていない（３０％未満である）ため、Ｚｒは、粒子の内側から表面に向かって緩やかな濃度勾配を持ちつつ偏析すると考えられる。したがって、鉄族元素とＺｒとがわずかに固溶することにより、粒子間が確実に接合され、最終的に得られる焼結体の機械的特性が向上すると考えられる。
また、金属材料が鉄族元素を含む合金である場合も、上記のメカニズムがほぼ変わらず、焼結性が向上する。
【００３１】
（II）また、Ｚｒは、フェライト生成元素であるため、粉末冶金用金属粉末が焼結する際に、Ｆｅ、ＣｏおよびＮｉを含む金属材料とＺｒとにより、原子が体心立方格子を構築するよう配列した相（以下、省略して「体心立方格子相」ともいう。）を析出させる。この体心立方格子相は、他の結晶格子相、例えば面心立方格子相や最密六方格子等に比べて焼結性に優れている。これは、体心立方格子相と他の結晶格子相との間の、原子配列の充填性の差に伴う柔軟性の違いによるものと考えられる。このような理由から、Ｚｒを添加することにより、粉末冶金用金属粉末の焼結性が向上する。
【００３２】
（III）また、Ｚｒは、粉末冶金用金属粉末が焼結する際に、金属材料の酸化物として微量に含まれた酸素を除去する脱酸剤として作用する。ここで、金属材料の酸化物は、粉末冶金用金属粉末の焼結を阻害し、焼結性低下の一因となっているが、Ｚｒが脱酸剤として作用することにより、焼結の阻害要因である酸化物を除去することができる。これにより、粉末冶金用金属粉末の焼結性が向上する。
以上のような（Ｉ）〜（III）の少なくとも１つの作用により、粉末冶金用金属粉末の焼結性が向上すると考えられる。
【００３３】
次に、添加物のＳｉの作用について説明する。
Ｓｉは、フェライト生成元素であり、かつ脱酸剤としても作用する。このため、Ｚｒと同様に、体心立方格子相を析出させ、かつ、焼結の阻害要因である酸化物を除去し、粉末冶金用金属粉末の焼結性を向上させる。
しかしながら、これらの元素は、それぞれ単独では十分な効果をもたらさないことが明らかになってきた。特に金属材料が焼結温度において面心立方格子相を析出するような材料である場合は、その傾向が顕著である。また、鉄族元素を多く含む金属材料を焼結する場合、高温での焼成が必要であり、寸法精度の向上や焼成にかかるコストを低減する観点から、焼結温度を下げることが求められていた。
これらの課題に対し、本発明者は、ＺｒおよびＳｉからなる添加物を以下の条件（Ａ）および（Ｂ）を満たすように添加し、残部を前記金属材料および前記不可避元素とする粉末冶金用金属粉末であれば、その焼結性を飛躍的に向上させ得ることを見出した。
【００３４】
（Ａ）粉末冶金用金属粉末におけるＺｒの含有率をａ［質量％］とし、Ｓｉの含有率をｂ［質量％］としたとき、ａ／ｂは０．０３以上０．３以下である
（Ｂ）ｂは０．３５質量％以上１．５質量％以下である
このような粉末冶金用金属粉末によれば、ＺｒおよびＳｉが金属材料の焼結性を高めるよう相乗的に作用する。このため、本発明の粉末冶金用金属粉末とバインダーとを含む組成物を成形した後、脱脂・焼結してなる焼結体は、緻密化が十分に進行したものとなる。そして、得られた焼結体は、相対密度や機械的特性、化学的特性等に優れたものとなる。
【００３５】
なお、ＺｒおよびＳｉが前述した相乗効果をもたらす理由は明らかになっていないが、ＺｒおよびＳｉのイオン半径が適度に異なっていることが理由の１つであると推察される。支配的であると考えられるＺｒ４＋イオンとＳｉ４＋イオンの各半径を比較すると、約２倍の差がある。このため、このように半径が２倍程度異なるイオンが粉末冶金用金属粉末中に共存していると、主成分である金属材料の結晶格子の隙間にイオンが入り込む際に、ＺｒイオンとＳｉイオンとが対になることで結晶格子の歪みを相殺するため、より多くのＺｒイオンやＳｉイオンを含んだとしても結晶格子の構造を保持することができる。換言すれば、ＺｒイオンやＳｉイオンをそれぞれ単独で添加した場合には、結晶格子を構成するイオンと添加物のイオンとの半径差に基づいて、結晶格子に歪みが蓄積され、焼結性が低下するとともに、焼結体の機械的特性も低下する。
【００３６】
これに対し、本発明によれば、ＺｒとＳｉとを所定の割合で組み合わせて添加することで、結晶格子に歪みをもたらすことなく、より多くの添加物を添加することができるので、金属材料の隅々までＺｒおよびＳｉが作用し、金属材料に対して特に顕著な焼結性の向上がもたらされる。すなわち、面心立方格子相のような充填性の高い結晶格子相であっても、高い焼結性が得られると考えられる。
このような理由に基づき、両者を所定の割合で含むことにより、焼結に至る温度が特に低下して、低温での焼成であっても焼結密度を十分に高めることができる。
【００３７】
ここで、ａ／ｂが前記下限値を下回る場合、Ｓｉに対するＺｒの相対的な量が著しく少なくなるため、ＺｒとＳｉとのバランスが崩れてしまい、相乗的な作用が失われる。一方、ａ／ｂが前記上限値を上回る場合、今度はＳｉに対するＺｒの相対的な量が著しく多くなるため、やはりＺｒとＳｉとのバランスが崩れてしまう。
また、ｂが前記下限値を下回る場合、粉末冶金用金属粉末中におけるＳｉの量が絶対的に少なくなるため、ＺｒとＳｉとによる相乗的な作用が失われてしまう。一方、ｂが前記上限値を上回る場合、Ｓｉの量が絶対的に多くなり、特に焼結体の靭性等の機械的特性が低下する。
なお、条件（Ａ）において、ａ／ｂは好ましくは０．０５以上０．２５以下程度とされ、より好ましくは０．１以上０．２以下程度とされる。
【００３８】
一方、条件（Ｂ）において、ｂは好ましくは０．５以上０．８以下程度とされる。
また、ａは、０．０１５質量％以上０．３質量％以下であるのが好ましく、０．０３質量％以上０．１質量％以下であるのがより好ましい。ａが前記下限値を下回る場合、粉末冶金用金属粉末中におけるＺｒの量が絶対的に少なくなるため、ＺｒとＳｉとの相乗的な作用はもちろん、Ｚｒ単体による作用も失われてしまうおそれがある。一方、ａが前記上限値を上回る場合、余剰のＺｒが生じるため、かえって良好な焼結を阻害するおそれがある。
【００３９】
また、本発明の粉末冶金用金属粉末は、添加物として、ＺｒおよびＳｉ以外にＣ（炭素）を含むのが好ましい。Ｃは、オーステナイト生成元素であり、かつそのイオン半径は非常に小さい。このため、金属材料の結晶格子の隙間に非常に入り易く、結晶格子の歪みをより緩和するとともに、焼結完了後の緻密化に寄与する。さらには、金属粒子表面に金属酸化物が残存している場合には、この金属酸化物がＣにより還元されるため、焼結の阻害要因である金属酸化物が除去され、金属材料の緻密化が進行する。
【００４０】
すなわち、Ｃは、ＺｒおよびＳｉとともに、前述した相乗効果をもたらし、粉末冶金用金属粉末の焼結性をさらに高めることができる。なお、支配的であると考えられるＣのイオン（Ｃ４＋）は、半径がＳｉの半分程度であることから、このＣイオンが結晶格子の隙間に入り込み易いことが、上記相乗効果をもたらすにあたって有効である。
粉末冶金用金属粉末におけるＣの含有率をｃ［質量％］としたとき、ｃ／ｂは０．００１以上３以下程度であるのが好ましく、０．０５以上２以下程度であるのがより好ましく、０．１以上１以下程度であるのがさらに好ましい。このような粉末冶金用金属粉末は、ＺｒやＳｉに対するＣの相対的な量が最適化され、前述した相乗効果をより確実に得ることができる。
なお、ｃ／ｂが前記下限値を下回る場合、ＺｒおよびＳｉに対するＣの相対的な量が著しく少なくなるため、相乗効果が得られないおそれがある。一方、ｃ／ｂが前記上限値を上回る場合、Ｃの相対的な量が多くなり過ぎて、やはり相乗効果が得られないおそれがある。
【００４１】
また、ｃは０．００１質量％以上２．５質量％以下であるのが好ましく、０．０１質量％以上１．５質量％以下であるのがより好ましく、０．１質量％以上０．７質量％以下であるのがさらに好ましい。
なお、ｃが前記下限値を下回る場合、粉末冶金用金属粉末中におけるＣの量が絶対的に少なくなるため、前述したＣによる作用が発現しないおそれがある。一方、ｃが前記上限値を上回る場合、Ｃの量が絶対的に多くなるため、粉末冶金用金属粉末において金属材料の特性が低下し、焼結体の各種特性が損なわれるおそれがある。
【００４２】
また、粉末冶金用金属粉末の平均粒径は、特に限定されないが、１μｍ以上３０μｍ以下程度であるのが好ましく、１μｍ以上２０μｍ以下程度であるのがより好ましい。このような粒径の粉末冶金用金属粉末は、成形時の圧縮性の低下を避けつつ、最終的に十分に緻密な焼結体を製造可能なものとなる。
なお、平均粒径が前記下限値未満である場合、粉末冶金用金属粉末が凝集し易くなり、成形時の圧縮性が著しく低下するおそれがある。一方、平均粒径が前記上限値を超える場合、粉末の粒子間の隙間が大きくなり過ぎて、最終的に得られる焼結体の緻密化が不十分になるおそれがある。
【００４３】
また、本発明の粉末冶金用金属粉末のタップ密度は、３．５ｇ／ｃｍ３以上であるのが好ましく、４ｇ／ｃｍ３以上であるのがより好ましい。このようにタップ密度が大きい粉末冶金用金属粉末であれば、成形体を得る際に、粒子間の充填性が特に高くなる。このため、最終的に、特に緻密な焼結体を得ることができる。
また、本発明の粉末冶金用金属粉末の比表面積は、特に限定されないが、０．１ｍ２／ｇ以上であるのが好ましく、０．２ｍ２／ｇ以上であるのがより好ましい。このように比表面積の広い粉末冶金用金属粉末であれば、表面の活性（表面エネルギー）が高くなるため、より少ないエネルギーの付与でも容易に焼結することができる。したがって、成形体を焼結する際に、より低温でかつ短時間で焼結することができる。
このような粉末冶金用金属粉末は、例えば、いかなる方法で製造されたものでもよいが、例えば、アトマイズ法（水アトマイズ法、ガスアトマイズ法、高速回転水流アトマイズ法等）、還元法、カルボニル法、粉砕法等の方法により製造されたものを用いることができる。
【００４４】
このうち、粉末冶金用金属粉末には、アトマイズ法により製造されたものを用いるのが好ましい。アトマイズ法によれば、前記したような微小な平均粒径の金属粉末を効率よく製造することができる。また、粒径のバラツキが少なく、粒径の揃った金属粉末を得ることができる。
また、アトマイズ法で製造された粉末冶金用金属粉末は、真球に比較的近い球形状をなしているため、バインダーに対する分散性や流動性に優れたものとなる。このため、このような金属粉末を含む組成物を成形型に充填して成形する際に、その充填性を高めることができ、最終的により緻密な焼結体を得ることができる。
さらには、各金属粒子間で、組成のバラツキが少なくなるという利点もある。
【００４５】
また、本発明の粉末冶金用金属粉末において、金属材料および添加物は合金化または金属間化合物を形成しているのが好ましい。このような金属粉末は、各粒子において、金属材料と添加物とが均一に分布したものとなる。その結果、添加物の作用が金属粉末全体で均等に発揮されることとなり、最終的に、焼結ムラの発生を防止することができる。
なお、このような粉末や、例えばアトマイズ法により製造することができる。アトマイズ法では、前述した金属材料および添加物を溶解して溶融金属とした後、この溶融金属を、高速で噴射させた流体（液体または気体）に衝突させることにより、溶融金属を微粉化するとともに冷却して、金属粉末を製造する。このため、金属材料および添加物は合金化または金属間化合物を形成し易く、均質な粒子が得られる。
【００４６】
（焼結体の製造方法）
次に、このような本発明の粉末冶金用金属粉末を焼結してなる焼結体（本発明の焼結体）について説明する。
焼結体を製造する方法は、［Ａ］焼結体製造用の組成物を用意する組成物調製工程と、［Ｂ］成形体を製造する成形工程と、［Ｃ］脱脂処理を施す脱脂工程と、［Ｄ］焼成を行う焼成工程とを有する。以下、各工程について順次説明する。
【００４７】
［Ａ］組成物調製工程
まず、本発明の粉末冶金用金属粉末と、バインダーとを用意し、これらを混練機により混練し、混練物（組成物）を得る。
この混練物（コンパウンド）中では、粉末冶金用金属粉末が均一に分散している。
バインダーとしては、例えば、ポリエチレン、ポリプロピレン、エチレン−酢酸ビニル共重合体等のポリオレフィン、ポリメチルメタクリレート、ポリブチルメタクリレート等のアクリル系樹脂、ポリスチレン等のスチレン系樹脂、ポリ塩化ビニル、ポリ塩化ビニリデン、ポリアミド、ポリエチレンテレフタレート、ポリブチレンテレフタレート等のポリエステル、ポリエーテル、ポリビニルアルコール、ポリビニルピロリドンまたはこれらの共重合体等の各種樹脂や、各種ワックス、パラフィン、高級脂肪酸（例：ステアリン酸）、高級アルコール、高級脂肪酸エステル、高級脂肪酸アミド等の各種有機バインダーが挙げられ、これらのうち１種または２種以上を混合して用いることができる。
このうち、バインダーとしては、ポリオレフィンを主成分とするものが好ましい。ポリオレフィンは、還元性ガスによる分解性が比較的高い。このため、ポリオレフィンをバインダーの主成分として用いた場合、より短時間で確実に成形体の脱脂を行うことができる。
【００４８】
また、バインダーの含有率は、混練物全体の２質量％以上２０質量％以下程度であるのが好ましく、５質量％以上１０質量％以下程度であるのがより好ましい。バインダーの含有率が前記範囲内であることにより、成形性よく成形体を形成することができるとともに、密度を高め、成形体の形状の安定性等を特に優れたものとすることができる。また、これにより、成形体と脱脂体との大きさの差、いわゆる収縮率を最適化して、最終的に得られる焼結体の寸法精度の低下を防止することができる。
【００４９】
また、混練物中には、必要に応じて、可塑剤が添加されていてもよい。この可塑剤としては、例えば、フタル酸エステル（例：ＤＯＰ、ＤＥＰ、ＤＢＰ）、アジピン酸エステル、トリメリット酸エステル、セバシン酸エステル等が挙げられ、これらのうちの１種または２種以上を混合して用いることができる。
さらに、混練物中には、粉末冶金用金属粉末、バインダー、可塑剤の他に、例えば、酸化防止剤、脱脂促進剤、界面活性剤等の各種添加物を必要に応じ添加することができる。
【００５０】
なお、混練条件は、用いる粉末冶金用金属粉末の金属組成や粒径、バインダーの組成、およびこれらの配合量等の諸条件により異なるが、その一例を挙げれば、混練温度：５０℃以上２００℃以下程度、混練時間：１５分以上２１０分以下程度とすることができる。
また、混練物は、必要に応じ、ペレット（小塊）化される。ペレットの粒径は、例えば、１ｍｍ以上１５ｍｍ以下程度とされる。
なお、混練物に代えて、造粒粉末を製造するようにしてもよい。
【００５１】
［Ｂ］成形工程
次に、混練物を成形して、目的の焼結体と同形状の成形体を製造する。
成形体の製造方法（成型方法）としては、特に限定されず、例えば、圧粉成形（圧縮成形）法、金属粉末射出成形（ＭＩＭ：Metal Injection Molding）法、押出成形法等の各種成形法を用いることができる。
このうち、圧粉成形法の場合の成形条件は、用いる粉末冶金用金属粉末の組成や粒径、バインダーの組成、およびこれらの配合量等の諸条件によって異なるが、成形圧力が２００ＭＰａ以上１０００ＭＰａ以下（２ｔ／ｃｍ２以上１０ｔ／ｃｍ２以下）程度であるのが好ましい。
【００５２】
また、金属粉末射出成形法の場合の成形条件は、諸条件によって異なるものの、材料温度が８０℃以上２１０℃以下程度、射出圧力が５０ＭＰａ以上５００ＭＰａ以下（０．５ｔ／ｃｍ２以上５ｔ／ｃｍ２以下）程度であるのが好ましい。
また、押出成形法の場合の成形条件は、諸条件によって異なるものの、材料温度が８０℃以上２１０℃以下程度、押出圧力が５０ＭＰａ以上５００ＭＰａ以下（０．５ｔ／ｃｍ２以上５ｔ／ｃｍ２以下）程度であるのが好ましい。
このようにして得られた成形体は、金属粉末の複数の粒子の間隙に、バインダーが一様に分布した状態となる。
なお、作製される成形体の形状寸法は、以降の脱脂工程および焼成工程における成形体の収縮分を見込んで決定される。
【００５３】
［Ｃ］脱脂工程
次に、得られた成形体に脱脂処理（脱バインダー処理）を施し、脱脂体を得る。
具体的には、成形体を加熱して、バインダーを分解することにより、成形体中からバインダーを除去して、脱脂処理がなされる。
この脱脂処理は、例えば、成形体を加熱する方法、バインダーを分解するガスに成形体を曝す方法等が挙げられる。
【００５４】
成形体を加熱する方法を用いる場合、成形体の加熱条件は、バインダーの組成や配合量によって若干異なるものの、温度１００℃以上７５０℃以下×０．１時間以上２０時間以下程度であるのが好ましく、１５０℃以上６００℃以下×０．５時間以上１５時間以下程度であるのがより好ましい。これにより、成形体を焼結させることなく、成形体の脱脂を必要かつ十分に行うことができる。その結果、脱脂体の内部にバインダー成分が多量に残留してしまうのを確実に防止することができる。
また、成形体を加熱する際の雰囲気は、特に限定されず、水素のような還元性ガス雰囲気、窒素、アルゴンのような不活性ガス雰囲気、大気のような酸化性ガス雰囲気、またはこれらの雰囲気を減圧した減圧雰囲気等が挙げられる。
【００５５】
一方、バインダーを分解するガスとしては、例えば、オゾンガス等が挙げられる。
なお、このような脱脂工程は、脱脂条件の異なる複数の過程（ステップ）に分けて行うことにより、成形体中のバインダーをより速やかに、そして、成形体に残存させないように分解・除去することができる。
また、必要に応じて、脱脂体に対して切削、研磨、切断等の機械加工を施すようにしてもよい。脱脂体は、硬度が比較的低く、かつ比較的可塑性に富んでいるため、脱脂体の形状が崩れるのを防止しつつ、容易に機械加工を施すことができる。このような機械加工によれば、最終的に寸法精度の高い焼結体を容易に得ることができる。
【００５６】
［Ｄ］焼成工程
前記工程［Ｃ］で得られた脱脂体を、焼成炉で焼成して焼結体を得る。
この焼結により、粉末冶金用金属粉末は、粒子同士の界面で拡散が生じ、焼結に至る。この際、前述したようなメカニズムによって、脱脂体が速やかに焼結される。その結果、全体的に緻密な高密度の焼結体が得られる。
焼成温度は、成形体および脱脂体の製造に用いた粉末冶金用金属粉末の組成や粒径等によって異なるが、本発明では、金属材料の融点の７０％以上９５％以下の温度に設定する。このような温度は、従来の焼成温度に比べてかなり低い温度である。このため、従来の粉末冶金用金属粉末では、このような低温領域で焼成したとしても、焼結が十分に進行せず、焼結体の密度を高めることができなかった。
【００５７】
これに対し、本発明の金属粉末を用いることにより、添加物の作用で焼結性が著しく向上するため、前述したような低温で焼成したとしても、焼結が十分に促進され、高密度の焼結体を得ることができる。
また、焼成温度は、好ましくは主成分の融点の７５％以上９０％以下程度とされる。
例えば、金属材料としてオーステナイト系ステンレス鋼であるＳＵＳ３１６Ｌを用いた場合、粉末冶金用金属粉末の脱脂体の焼成温度は、ＳＵＳ３１６Ｌの融点が約１４００℃であることから、９８０℃以上１３３０℃以下程度とされる。また、好ましくは１０５０℃以上１２６０℃以下程度とされる。
また、焼成時間は、０．２時間以上７時間以下とされるが、好ましくは１時間以上４時間以下程度とされる。
【００５８】
焼成条件をこのような範囲に設定することにより、焼結が進み過ぎて過焼結となり、結晶組織が肥大化するのを防止しつつ、脱脂体全体を十分に焼結させることができる。その結果、高密度であり、かつ特に機械的特性に優れた焼結体を得ることができる。
また、焼成温度が比較的低温であることから、焼成炉による加熱温度を一定に制御し易く、したがって、脱脂体の温度も一定になり易い。その結果、より均質な焼結体を製造することができる。
さらには、前述したような焼成温度は、一般的な焼成炉で十分に実現可能な焼成温度であるため、安価な焼成炉が利用可能であるとともに、ランニングコストも抑えることができる。換言すれば、前記焼成温度を超える場合には、特殊な耐熱材料を用いた高価な焼成炉を利用する必要があり、しかもランニングコストも高くなるおそれがある。
【００５９】
また、焼成の際の雰囲気は、特に限定されないが、金属粉末の酸化を防止することを考慮した場合、水素のような還元性ガス雰囲気、アルゴンのような不活性ガス雰囲気、またはこれらの雰囲気を減圧した減圧雰囲気等が好ましく用いられる。
このようにして得られた焼結体は、比較的低温で焼成したにもかかわらず、相対密度の高いものとなる。
【００６０】
すなわち、本発明の粉末冶金用金属粉末とバインダーとを含む組成物を、成形した後、脱脂・焼結して製造された焼結体は、前述した添加物を含まない金属粉末を焼結してなる焼結体に比べて相対密度が高くなる。よって、本発明であれば、従来であれば焼結密度の高い焼結体を得ることができなかったような組成の金属材料についても、焼結性を考慮することなく、金属材料の電磁気的特性や化学的特性等を優先して材料を選択することができる。したがって、本発明によれば、金属材料の組成の幅を広げることができ、電磁気的特性や化学的特性に富んだ焼結体を容易に実現することができる。
【００６１】
なお、具体的には、焼結体の相対密度は、粉末冶金用金属粉末の組成によって若干異なるものの、上記添加物を添加することで２％以上の相対密度の向上が期待できる。
その結果、得られた焼結体の相対密度は、９６％以上になることが期待できる（好ましくは９７％以上）。このような範囲の相対密度を有する焼結体は、粉末冶金技術を利用することで目的とする形状に限りなく近い形状を有するものであるにもかかわらず、溶製材に匹敵する優れた機械的特性を有するものとなるため、後加工を施すことなく各種の機械部品等に適用可能なものとなる。
【００６２】
また、本発明の粉末冶金用金属粉末とバインダーとを含む組成物を、成形した後、脱脂・焼結して製造された焼結体は、その引張強さや０．２％耐力が、前記した添加物を含まない金属粉末を焼結してなる焼結体の引張強さや０．２％耐力よりも大きくなる。これは、添加物を添加したことにより、金属粉末の焼結性を高め、これにより機械的特性が向上したためと考えられる。
【００６３】
具体的には、粉末冶金用金属粉末の組成によって若干異なるものの、５％以上の引張強さの向上、５％以上の０．２％耐力の向上がそれぞれ期待できる。その結果、例えばＳＵＳ３１６Ｌの焼結体の場合、引張強さが５００ＭＰａ以上、０．２％耐力が１６０ＭＰａ以上である、機械的特性に優れた焼結体が得られる。
以上のことから、本発明の粉末冶金用金属粉末を用いることにより、この金属粉末が焼結性に劣る組成であっても、または、低温領域で焼成した場合であっても、焼結における緻密化を図ることができる。その結果、高密度で機械的特性に優れた焼結体を容易に製造することができるようになる。
以上、本発明の粉末冶金用金属粉末および焼結体について、好適な実施形態に基づいて説明したが、本発明はこれらに限定されるものではない。
【実施例】
【００６４】
次に、本発明の実施例について説明する。
１．ＳＵＳ３１６Ｌ系ステンレス鋼の焼結体の製造
（実施例１Ａ）
［１］まず、水アトマイズ法により製造された表１に示す組成のＳＵＳ３１６Ｌ系粉末（エプソンアトミックス社製）を用意した。なお、このＳＵＳ３１６Ｌ系粉末の平均粒径は９．８７μｍ、タップ密度は４．３８ｇ／ｃｍ３、比表面積は０．２４ｍ２／ｇであった。また、ＳＵＳ３１６Ｌ材料の融点は、約１４００℃である。
また、表１に示す粉末の組成は、誘導結合高周波プラズマ発光分析法（ＩＣＰ法）により同定した。また、ＩＣＰ分析には、（株）リガク製、ＩＣＰ装置（ＣＩＲＯＳ１２０型）を用いた。
【００６５】
【表１】
0005585237.tif 000002
【００６６】
［２］次に、有機バインダーを水（溶媒）に溶解してバインダー溶液を調製した。
なお、バインダー溶液における有機バインダーの量は、金属粉末１ｋｇ当たり１０ｇとした。また、バインダー溶液における水の量は、有機バインダー１ｇ当たり５０ｇとした。
［３］次に、金属粉末を、造粒装置の処理容器内に投入した。そして、処理容器内の金属粉末に向けて、造粒装置のスプレーノズルからバインダー溶液を噴霧しつつ、金属粉末を転動・造粒し、造粒粉末を得た。
【００６７】
［４］次に、得られた造粒粉末を用い、以下の成形条件で成形し、成形体を得た。
＜成形条件＞
・成形方法：圧粉成形
・成形圧力：６００ＭＰａ（６ｔ／ｃｍ２）
［５］次に、この成形体を以下の脱脂条件で脱脂し、脱脂体を得た。
＜脱脂条件＞
・加熱温度  ：４７０℃
・加熱時間  ：１時間
・加熱雰囲気：アルゴン雰囲気
【００６８】
［６］次に、得られた脱脂体を、以下の焼成条件で焼成し、焼結体を得た。
＜焼成条件＞
・加熱温度  ：１１００℃（融点の７９％）
・加熱時間  ：３時間
・加熱雰囲気：アルゴン雰囲気
【００６９】
（実施例２Ａ〜７Ａ）
粉末冶金用金属粉末の組成を、表１に示すように変更した以外は、それぞれ前記実施例１Ａと同様にして焼結体を得た。
（比較例１Ａ〜４Ａ）
粉末冶金用金属粉末の組成を、表１に示すように変更した以外は、それぞれ前記実施例１Ａと同様にして焼結体を得た。
【００７０】
２．ＳＣＭ４１５系クロムモリブデン鋼の焼結体の製造
（実施例１Ｂ）
まず、水アトマイズ法により製造された表２に示す組成のＳＣＭ４１５系粉末（エプソンアトミックス社製）を用意した。なお、このＳＣＭ４１５系粉末の平均粒径は９．７４μｍであった。
次に、実施例１Ｂと同様にして焼結体を得た。なお、焼成時の加熱温度は、ＳＣＭ４１５材料の融点の８７％とした。
【００７１】
【表２】
0005585237.tif 000003
【００７２】
（実施例２Ｂ〜４Ｂ）
粉末冶金用金属粉末の組成を、表２に示すように変更した以外は、それぞれ前記実施例１Ｂと同様にして焼結体を得た。
（比較例１Ｂ〜４Ｂ）
粉末冶金用金属粉末の組成を、表２に示すように変更した以外は、それぞれ前記実施例１Ｂと同様にして焼結体を得た。
【００７３】
３．ＳＮＣＭ４３９系ニッケルクロムモリブデン鋼の焼結体の製造
（実施例１Ｃ）
まず、水アトマイズ法により製造された表３に示す組成のＳＮＣＭ４３９系粉末（エプソンアトミックス社製）を用意した。なお、このＳＮＣＭ４３９系粉末の平均粒径は１０．１２μｍであった。
次に、実施例１Ｃと同様にして焼結体を得た。なお、焼成時の加熱温度は、ＳＮＣＭ４３９材料の融点の８５％とした。
【００７４】
【表３】
0005585237.tif 000004
【００７５】
（実施例２Ｃ〜８Ｃ）
粉末冶金用金属粉末の組成を、表３に示すように変更した以外は、それぞれ前記実施例１Ｃと同様にして焼結体を得た。
（比較例１Ｃ〜４Ｃ）
粉末冶金用金属粉末の組成を、表３に示すように変更した以外は、それぞれ前記実施例１Ｃと同様にして焼結体を得た。
【００７６】
４．  ２％Ｎｉ−Ｆｅ系低合金鋼の焼結体の製造
（実施例１Ｄ）
まず、水アトマイズ法により製造された表４に示す組成の２％Ｎｉ−Ｆｅ系粉末（エプソンアトミックス社製）を用意した。なお、この２％Ｎｉ−Ｆｅ系粉末の平均粒径は９．７４μｍであった。
次に、実施例１Ｄと同様にして焼結体を得た。なお、焼成時の加熱温度は、２％Ｎｉ−Ｆｅ材料の融点の８１％とした。
【００７７】
【表４】
0005585237.tif 000005
【００７８】
（実施例２Ｄ〜４Ｄ）
粉末冶金用金属粉末の組成を、表４に示すように変更した以外は、それぞれ前記実施例１Ｄと同様にして焼結体を得た。
（比較例１Ｄ〜７Ｄ）
粉末冶金用金属粉末の組成を、表４に示すように変更した以外は、それぞれ前記実施例１Ｄと同様にして焼結体を得た。
【００７９】
５．  ８％Ｎｉ−Ｆｅ系低合金鋼の焼結体の製造
（実施例１Ｅ）
まず、水アトマイズ法により製造された表５に示す組成の８％Ｎｉ−Ｆｅ系粉末（エプソンアトミックス社製）を用意した。なお、この８％Ｎｉ−Ｆｅ系粉末の平均粒径は９．８４μｍであった。
次に、実施例１Ｅと同様にして焼結体を得た。なお、焼成時の加熱温度は、８％Ｎｉ−Ｆｅ材料の融点の８４％とした。
【００８０】
【表５】
0005585237.tif 000006
【００８１】
（実施例２Ｅ〜６Ｅ）
粉末冶金用金属粉末の組成を、表５に示すように変更した以外は、それぞれ前記実施例１Ｅと同様にして焼結体を得た。
（比較例１Ｅ〜５Ｅ）
粉末冶金用金属粉末の組成を、表５に示すように変更した以外は、それぞれ前記実施例１Ｅと同様にして焼結体を得た。
【００８２】
６．Ｃｏ−Ｃｒ−Ｍｏ系合金の焼結体の製造
（実施例１Ｆ）
まず、水アトマイズ法により製造された表６に示す組成のＣｏ−Ｃｒ−Ｍｏ系粉末（エプソンアトミックス社製）を用意した。なお、このＣｏ−Ｃｒ−Ｍｏ系粉末の平均粒径は９．９３μｍであった。
次に、実施例１Ｆと同様にして焼結体を得た。なお、焼成時の加熱温度は、Ｃｏ−Ｃｒ−Ｍｏ材料の融点の７２％とした。
【００８３】
【表６】
0005585237.tif 000007
【００８４】
（実施例２Ｆ、３Ｆ）
粉末冶金用金属粉末の組成を、表６に示すように変更した以外は、それぞれ前記実施例１Ｆと同様にして焼結体を得た。
（比較例１Ｆ〜３Ｆ）
粉末冶金用金属粉末の組成を、表６に示すように変更した以外は、それぞれ前記実施例１Ｆと同様にして焼結体を得た。
【００８５】
７．焼結体の評価
７．１  焼結密度の測定
各実施例および各比較例で得られた焼結体について、それぞれの焼結密度を測定した。なお、焼結密度の測定は、アルキメデス法（ＪＩＳ  Ｚ  ２５０１に規定）に準じた方法により行った。
また、測定された焼結密度と、各実施例および各比較例で用いた金属材料の真密度とから、各実施例および各比較例で得られた焼結体の相対密度を算出した。
【００８６】
７．２  引張強さの測定
各実施例および各比較例で得られた焼結体の一部について、それぞれの引張強さを測定した。なお、引張強さの測定は、ＪＩＳ  Ｚ  ２２４１に規定の方法に準じて行った。
以上、７．１の測定結果を表１〜６に示す。また、７．２の測定結果を表４に示す。
表１〜６から明らかなように、各実施例では、いずれも、比較例に比べて高密度の焼結体が得られた。これにより、ＺｒおよびＳｉを所定の割合で含む粉末冶金用金属粉末は、その焼結性を高め得ることが明らかとなった。
特に、ＺｒおよびＳｉに対して、さらにＣを所定の割合で添加することにより、粉末冶金用金属粉末の焼結性をさらに高め得ることが認められた。
また、各実施例で得られた焼結体は、比較例で得られた焼結体に比べて引張強さが高く、機械的特性に優れていることが認められた。
【００８７】
８．低温焼成による焼結体の評価
次に、実施例３Ｄおよび各比較例２Ｄ〜７Ｄで得られた粉末冶金用金属粉末について、それぞれ焼成温度１１００℃および焼成温度１３００℃において焼結体を製造した。なお、焼成時間はそれぞれ３時間とし、焼成雰囲気はそれぞれアルゴン雰囲気とした。
次いで、得られた焼結体の焼結密度をそれぞれ測定した。測定した焼結密度から算出した相対密度を表７に示す。
【００８８】
【表７】
0005585237.tif 000008
【００８９】
また、実施例３Ｄおよび各比較例２Ｄ〜７Ｄで得られた焼結体について、焼成温度ごとの焼結体の相対密度をグラフとして図１に示す。
図１から明らかなように、実施例で得られた粉末冶金用金属粉末を用いた場合、１１００℃という低温で焼成しても、９６．５％以上の高密度の焼結体を得ることができた。このような低温での焼成でも十分な密度が得られれば、特殊な耐熱材料を用いない安価な焼成炉でも高品質の焼結体を製造することができる。また、熱による寸法変化が抑えられるため、焼結体の寸法精度が高くなる。その結果、後加工が不要になり、製造工程の簡略化および低コスト化が図られる。
【００９０】
また、同じ組成の粉末冶金用金属粉末について、同じ温度で焼成したとしても、粒径によって焼結後の焼結体の相対密度が変化する。
なお、２％Ｎｉ−Ｆｅの粉末冶金用金属粉末については、平均粒径３μｍ、５μｍ、１５μｍ、２５μｍの粉末についても、表４と同様の組成の粉末を用いて焼結体の評価を行った。その結果、粒径を変えても焼結性の傾向は表４の場合と変わらなかった。一方、粒径が小さいほど、相対密度が高くなる傾向が認められた。
一方、各比較例で得られた粉末冶金用金属粉末を用いた場合、焼成温度１１００℃では、十分な焼結密度を得ることができなかった。また、１３００℃で焼成しても、実施例で得られた粉末冶金用金属粉末を１１００℃で焼成して得られた焼結体の密度さえ上回ることはできなかった。
【図１】
0005585237.tif 000009